(57)【要約】【課題】本発明は、ＲＦＩＤ用部材に主に用いられる軟磁性扁平粉末であって、平均粒径が３０μｍ以上であっても、高い透磁率の実数部μ’と低い透磁率の虚数部μ’’を有する軟磁性扁平粉末及びその製造方法を提供する。【解決手段】軟磁性扁平粉末を扁平化処理することにより得られた扁平粉末であって、平均粒径が３０μｍより大きく、扁平粉末の長手方向に磁場を印加して測定した保磁力が２４０〜６４０Ａ／ｍの範囲にあり、かつ飽和磁化が１．０Ｔ以上であり、かつアスペクト比３０以上であることを特徴とする軟磁性扁平粉末及びその製造方法。【選択図】なし【特許請求の範囲】
【請求項１】
軟磁性粉末を扁平化処理することにより得られた扁平粉末であって、平均粒径Ｄ50が３０μｍより大きく、扁平粉末の長手方向に磁場を印加して測定した保磁力Ｈｃが２４０〜６４０Ａ／ｍの範囲にあり、かつ飽和磁化が１．０Ｔ以上であり、かつアスペクト比３０以上であり、
上記扁平粉末が、Ｓｉ：１０ｍａｓｓ％超〜１２ｍａｓｓ％、Ｃｒ：６ｍａｓｓ％以下（０は含まない）、残部がＦｅおよび不可避的不純物からなるＦｅ―Ｓｉ−Ｃｒ合金であることを特徴とする軟磁性扁平粉末。
【請求項２】
ＲＦＩＤ用途または、１３．５６ＭＨｚ帯域における磁気特性である実数透磁率μ’が４５以上、かつ虚数透磁率μ’’が１以下であることを特徴とする請求項１に記載された軟磁性扁平粉末。
【請求項３】
原料粉末作製工程と、前記原料粉末を扁平化する扁平加工工程により、請求項１又は２に記載した軟磁性扁平粉末を得る特徴とする軟磁性扁平粉末の製造方法。
【請求項４】
ガスアトマイズ法またはディスクアトマイズ法による原料粉末作製工程と、前記原料粉末を扁平化する扁平加工工程と、前記扁平加工された粉末を真空またはアルゴン雰囲気で、５００℃〜９００℃で熱処理する工程により、請求項１又は２に記載した軟磁性扁平粉末を得ることを特徴とする軟磁性扁平粉末の製造方法。
【請求項５】
ＲＦＩＤ用途または、１３．５６ＭＨｚ帯域における磁気特性である実数透磁率μ’が４５以上、かつ虚数透磁率μ’’が１以下であることを特徴とする請求項３または４に記載された軟磁性扁平粉末の製造方法。
【発明の詳細な説明】
【技術分野】
【０００１】
本発明は、ＲＦＩＤ技術を用いた非接触ＩＣタグや非接触充電／給電用電子機器などに用いられる軟磁性扁平粉末およびその製造方法に関する。
【背景技術】
【０００２】
従来、軟磁性扁平粉末を含有する磁性シートは、電磁波吸収体，ＲＦＩＤ（Ｒａｄｉｏ  Ｆｒｅｑｕｅｎｃｙ  Ｉｄｅｎｔｉｆｉｃａｔｉｏｎ）用アンテナとして用いられてきた。また、近年では、デジタイザと呼ばれる位置検出装置にも用いられるようになってきている。このデジタイザには、例えば特開２０１１−２２６６１号公報（特許文献１）のような電磁誘導型のものがあり、ペン形状の位置指示器の先に内蔵されるコイルより発信された高周波信号を、パネル状の位置検出器に内蔵されたループコイルにより読み取ることで指示位置を検出する。
【０００３】
ここで、検出感度を高める目的で、ループコイルの背面には高周波信号の磁路となるシートが配置される。この磁路となるシートとしては、軟磁性扁平粉末を樹脂やゴム中に配向させた磁性シートや軟磁性アモルファス合金箔を貼り合わせたものなどが適用される。磁性シートを用いる場合は、検出パネル全体を１枚のシートに出来るため、アモルファス箔のような貼り合せ部での検出不良などがなく優れた均一性が得られる。
【０００４】
また、従来、磁性シートには、Ｆｅ−Ｓｉ−Ａｌ合金、Ｆｅ−Ｓｉ合金、Ｆｅ−Ｎｉ合金、Ｆｅ−Ａｌ合金、Ｆｅ−Ｃｒ合金などからなる粉末を、アトリッションミル（アトライタ）などにより扁平化したものが添加されてきた。これは、高い透磁率の磁性シートを得るために、いわゆる「Ｏｌｌｅｎｄｏｒｆｆの式」からわかるように、透磁率の高い軟磁性粉末を用いること、反磁界を下げるため磁化方向に高いアスペクト比を持つ扁平粉末を用いること、磁性シート中に軟磁性粉末を高充填することが重要であるためである。
【０００５】
また、上記に加え、ＲＦＩＤのような用途においては、磁壁共鳴による損失を防ぐ必要があり、粉末の透磁率μの構成成分である、透磁率の実数部μ’と透磁率の虚数部μ’’のうち、μ’’を低くする必要がある。しかし、一般的には、μ’’を低く抑えるような製法では、μ’も低下する傾向にある。これを解決するために、例えば特許第４４２０２３５号公報（特許文献２）では、Ｆｅ−Ｓｉ−Ｃｒ合金系における扁平粉末の必要特性として、扁平粉末の平均粒径Ｄ50が５〜３０μｍかつ高いアスペクト比を有し、飽和磁化の値と保磁力の値の比率が一定とする粉末の製造方法が開示されている。
【０００６】
また、特開２０１１−０８６６３号公報（特許文献３）では、扁平加工において２種の粉砕ボールを段階的に使用することで、アスペクト比１００〜１５０、厚みが１μｍ以下の粉末の製造によって、μ’≧８０，μ’’≦１０の粉末を得る方法が開示されている。
【先行技術文献】
【特許文献】
【０００７】
【特許文献１】特開２０１１−２２６６１号公報
【特許文献２】特許第４４２０２３５号公報
【特許文献３】特開２０１１−０８６６３号公報
【発明の概要】
【発明が解決しようとする課題】
【０００８】
例えば、特許文献２に示すように、粉末の平均粒径Ｄ50が３０μｍ以下であるような微細な粉末を作製するためには、例えば原料の粒度を１５μｍ以下に小さくするなどの、製造上の工夫が必要である。しかし、アトマイズ法などの手段を用いて原料粉末を作製する場合、分級工程が必要となり、収率も低下するため生産性が悪い。また、長時間の扁平加工によって粉末を微細にする場合も同様に生産性が悪化する上、保磁力が上昇しやすい傾向にある。保磁力の増大はμ’の低下をもたらし、必要特性を満たさなくなる傾向にある。また、特許文献３に示すように、１００〜１５０の高いアスペクト比、かつ厚みが１μｍ以下であるような薄い粉末の場合、熱処理時において粉末同士の焼結が発生しやすい、焼結を避けるために熱処理温度の最適範囲を３８０〜４３０℃と低くせざるを得ない。
【課題を解決するための手段】
【０００９】
そこで、本発明は、ＲＦＩＤ用部材に主に用いられる軟磁性扁平粉末であって、平均粒径が３０μｍ超であっても、高い透磁率の実数部μ’と低い透磁率の虚数部μ’’を有する軟磁性扁平粉末及びその製造方法を提供することを目的とする。その発明の要旨とするところは、
（１）軟磁性粉末を扁平化処理することにより得られた扁平粉末であって、平均粒径Ｄ50が３０μｍより大きく、扁平粉末の長手方向に磁場を印加して測定した保磁力Ｈｃが２４０〜６４０Ａ／ｍの範囲にあり、かつ飽和磁化が１．０Ｔ以上であり、かつアスペクト比３０以上であることを特徴とする軟磁性扁平粉末およびその製造方法にある。
【００１０】
（２）また、上記条件は、前記軟磁性扁平粉末が、Ｓｉ：１５ｍａｓｓ％以下（０は含まない）、Ｃｒ：６ｍａｓｓ％超〜１８ｍａｓｓ％、残部がＦｅおよび不可避的不純物からなる、Ｆｅ―Ｓｉ−Ｃｒ合金である軟磁性扁平粉末を用いることで実現できる。あるいは前記軟磁性扁平粉末が、Ｓｉ：１０ｍａｓｓ％超〜１５ｍａｓｓ％、Ｃｒ：６ｍａｓｓ％以下（０は含まない）、残部がＦｅおよび不可避的不純物からなるＦｅ―Ｓｉ−Ｃｒ合金である軟磁性扁平粉末を用いることで実現できる。
【００１１】
（３）また、ＲＦＩＤ用途または、１３．５６ＭＨｚ帯域における磁気特性である実数透磁率μ’が４５以上、かつ虚数透磁率μ’’が１以下であることを特徴とする軟磁性扁平粉末またはその製造方法にある。さらに、前記軟磁性扁平粉末は、ガスアトマイズ法またはディスクアトマイズ法による原料粉末作製工程と、前記原料粉末を扁平化する扁平加工工程と、前記扁平加工された粉末を真空またはアルゴン雰囲気で、５００℃〜９００℃で熱処理する工程を用いることで作製できることにある。
【発明の効果】
【００１２】
以上述べたように、本発明は、ＲＦＩＤ用部材に主に用いられる軟磁性扁平粉末であって、平均粒径が３０μｍ超であっても、高い透磁率の実数部μ’と低い透磁率の虚数部μ’’を有する軟磁性扁平粉末及びその製造方法を提供することを可能とした。
【００１３】
以下、本発明について詳細に説明する。
上記の条件を見出した経緯を述べる。上述のように、ＲＦＩＤ用途においては、μ’の値を高く、μ’’の値を低くする必要がある。１３．５６ＭＨｚ帯においては、磁壁共鳴による損失を抑えるとよい。磁壁共鳴損失は周波数によって異なるが、材料の物性値によって、ピークとなる周波数の位置が移動する。ゆえに、磁壁共鳴周波数が高い場合、１３．５６Ｍｈｚにおける損失の値は低くなると考えられる。
【００１４】
また、この磁壁共鳴周波数は｛飽和磁化／（透磁率の１／２乗）｝に比例するとされる（磁気工学の基礎ＩＩ共立全書）．ＲＦＩＤ用途として必要な特性を得るためには透磁率は極力下げない方が良いので、飽和磁化を高くすることが有効である。また、透磁率は飽和磁化が高く、保磁力が低いと高くなる傾向がある。結局のところ、磁壁共鳴周波数を高く、透磁率を高くするためには、飽和磁化の値を高く、保磁力の値を低くすればよいことが分かる。μ’’の値については、保磁力の低下がもたらす、μ上昇によるμ’’上昇効果と、飽和磁化の増大がもたらす、磁壁共鳴周波数の移動によるμ’’低下効果で相殺されると考えた。
【００１５】
これに対し、発明者らは、原料準備工程・扁平加工工程・熱処理工程の全工程における酸化を極力抑えることで、保磁力を低い値に抑えることを可能とした。特許第４４２０２３５号公報においては、大気中あるいは酸素分圧１％以下の酸素を含んだ不活性ガス中で熱処理される際の安定温度を２７５〜４５０℃としている。これに対し、発明者らは、真空中、あるいはＡｒガス中での熱処理を行うことによって、より高温での熱処理温度で、保磁力が最低値をとることを見出した。高温で熱処理を行うと歪の除去や粉末中の結晶粒粗大化によって、低温で熱処理を行う場合よりも保磁力を低下させる効果があると考えられる。
【００１６】
具体的には、請求項２または３における組成と、請求項１における扁平粉末の（保磁力を除く）物性値特性に応じて、扁平粉末の長手方向に磁場を印加して測定した保磁力の最適条件が、５００℃〜９００℃の熱処理温度の範囲に存在することを見出した。また、充填率などのシート成型条件に応じて、保磁力は任意の値に調整が可能である。
このようにして得られた、高い飽和磁化を有し、かつ扁平粉末の長手方向に磁場を印加して測定される保磁力の値が低い粉末は、μ’の上昇幅に対し、μ’’が低い粉末となり、ＲＦＩＤ用途として好適な扁平粉末が得られる。
【発明を実施するための形態】
【００１７】
＜原料球状粉末準備工程＞
本発明の軟磁性扁平粉末は、軟磁性合金粉末を扁平化処理することで作製することができる。軟磁性合金粉末は、保磁力の値が低い粉末であることが好ましく、飽和磁化の値が高い粉末であることがより好ましい。本発明のＦｅ−Ｓｉ−Ｃｒ合金において、Ｃｒは結晶の磁気異方性を低下し、耐食性を向上させることができる。しかし、その量が過剰であると、軟磁性扁平粉末の保磁力が、加工条件や熱処理条件で調整できる上限を超え好ましくない。そのため、１８ｍａｓｓ％以下が好ましく、１６．５ｍａｓｓ％以下がより好ましく、１５ｍａｓｓ％以下がさらに好ましい（ただし０は含まない）。
【００１８】
また、本発明のＦｅ−Ｓｉ−Ｃｒ合金において、Ｓｉは結晶の磁気異方性を低下し、磁歪定数を低下することができる。しかし、その量が過剰であると、材料が硬くなるため、軟磁性扁平粉末の平均粒径が増大しなくなる。また、飽和磁化の値が低くなるため、μ’’に対するμ’の値が低くなる傾向にある。１５ｍａｓｓ％以下であることが好ましく、１２ｍａｓｓ％以下がより好ましく、８ｍａｓｓ％以下がさらに好ましい（ただし０は含まない）。
【００１９】
また、Ｓｉ：１０ｍａｓｓ％以下かつ、Ｃｒ：６ｍａｓｓ％以下の組成においては、熱処理工程において粉末の焼結が激しくなる傾向にある。詳細は不明であるが、Ｓｉ，Ｃｒの添加量が少ない粉末は、Ｃｒ，Ｓｉの酸化皮膜を形成しにくいため、より低温で焼結が発生するものと考えられる。また粉末の焼結が開始する温度は、バルク材の融点より低温で開始する場合が多いことは一般的に知られている。さらに、Ｆｅの割合が大きいほど、平均粒径が大きくかつ、アスペクト比の高い粉末が形成されやすい。そのため熱処理工程において粉末同士の接触部分の面積が大きくなり、焼結が促進されるものと考えられる。
【００２０】
上記の複合的な効果によって、Ｓｉ，Ｃｒ量の少ない組成においては本発明における熱処理方法が有効でないと考えられる。そのため、Ｓｉ、もしくはＣｒのいずれかの組成に下限を設けるとよい。すなわち、Ｓｉが１０ｍａｓｓ％以下のとき、Ｃｒは６ｍａｓｓ％より大きいことが好ましく、７ｍａｓｓ％以上であることがより好ましい。あるいは、Ｃｒが６ｍａｓｓ％以下のとき、Ｓｉは１０ｍａｓｓ％より大きいことが好ましく、１２ｍａｓｓ％であることがより好ましい。
【００２１】
本発明の軟磁性合金粉末は、ガスアトマイズ法、水アトマイズ法、といった各種アトマイズ法によって作製される。軟磁性合金粉末の含有酸素量は、少ないほうがより好ましいため、ガスアトマイズ法による製造が好ましく、さらに不活性ガスを用いての製造がより好ましい。ディスクアトマイズ法による方法でも問題なく製造出来るが、量産性の観点からは、ガスアトマイズ法が優れている。本発明に用いられる軟磁性合金粉末の粒度は特に限定されないが、扁平加工後の平均粒径Ｄ50を調整する目的や、その他の製造上の目的に応じて、分級されても良い。
【００２２】
＜扁平加工処理工程＞
次に、上記軟磁性合金粉末を扁平化する。
扁平加工方法は、特に制限は無く、例えば、アトライタ、ボールミル、振動ミル等を用いて行うことができる。中でも、比較的扁平加工能力に優れる、アトライタを用いることが好ましい。乾式で加工を行う場合は、不活性ガスを用いることが好ましい。湿式で加工する場合は、加工中の酸化を抑制できる有機溶媒を用いることが好ましいが、有機溶媒の種類については特に限定されない。
【００２３】
有機溶媒の添加量は、軟磁性合金粉末１００質量部に対して、１００質量部以上であることが好ましく、２００質量部以上であることがより好ましい。有機溶媒の上限は特に限定されず、求める扁平粉の大きさ・形状と、生産性のバランスに応じて適宜調整が可能である。有機溶媒とともに扁平化助剤を用いてもよいが、酸化を抑えるために、軟磁性合金粉末１００質量部に対して、５質量部以下であることが好ましい。
【００２４】
＜熱処理工程＞
次に、上記軟磁性扁平粉末を熱処理する。
熱処理装置について特に制限は無いが、熱処理温度は５００℃〜９００℃の条件で熱処理されることが好ましい。該当温度で熱処理を行うことによって、保磁力の値が低下し、高透磁率の軟磁性扁平粉末となる。また、熱処理時間について特に制限は無く、処理量や生産性に応じて適宜選択するとよい。長時間の熱処理の場合、生産性が低下するため、５時間以内が好適である。
【００２５】
本発明に用いられる軟磁性扁平粉末においては、酸化を抑えるために、真空中あるいは不活性ガス中で熱処理されることが好ましい。例えば、表面処理の観点から、窒素中で熱処理されてもよいが、その場合は、粉末の保磁力の値が上昇し、透磁率の値が低くなる傾向にあり好ましくない。
【００２６】
軟磁性扁平粉末の平均粒径Ｄ50は３０μｍより大きい粉末であることが好ましい。平均粒径が３０μｍ以下では、アスペクト比の高い扁平粉が得られ難く、μ’が小さくなる傾向がある。また、平均粒径の小さい粉末は平均粒径の大きな粉末よりも、保磁力の値が高くなる傾向にある。また、平均粒径が大きくなりすぎると、シート成型が困難になるため好ましくない。生産性、製造上の都合や求める特性を考慮して上限は設定されるべきであるが、シート成型性を考えて、２００μｍ以下が好適である。
【００２７】
軟磁性扁平粉末の保磁力Ｈｃは、２４０〜６４０Ａ／ｍであることが好ましい。６４０Ａ／ｍを超える保磁力では、μ’の値を確保できず、シート成型を工夫しても、求める特性を得ることが難しくなるため好ましくない。また、極端に低い保磁力であると、μ’’の最大値の増加に引きずられるようにして、１３．５６ＭＨｚ帯におけるμ’’が増加するため好ましくない。２４０Ａ／ｍ以下の保磁力では、１３．５６Ｍｈｚ帯におけるμ’’の値が大きくなり好ましくない。
【００２８】
軟磁性扁平粉末において、飽和磁化の値は１．０Ｔ以上であることが好ましく、１．３Ｔ以上であることがより好ましい。飽和磁化の値が低いと、μ’の値を確保できず、シート成型を工夫しても、求める特性を得ることが難しくなるため好ましくない。
【００２９】
軟磁性扁平粉末において、真密度に対するタップ密度の比は０．２２以下であることが好ましく、０．１８以下であることがより好ましい。真密度に対するタップ密度の比の下限は特に限定されないが、タップ密度は加工が進むほど単調減少する傾向にある。極端に長時間の加工では、平均粒径の低下と保磁力の上昇をもたらすため好ましくない。
本発明の軟磁性扁平粉末のアスペクト比（扁平粉末の長径と扁平粉末の短径の比）は、３０以上であることが好ましい。アスペクト比が３０未満では、反磁界が大きくなり、みかけの透磁率が低下する。
【００３０】
本発明の軟磁性扁平粉末の含有酸素濃度は、０．７ｍａｓｓ％以下であることが好ましく、０．５ｍａｓｓ％以下であることがより好ましい。軟磁性扁平粉末中の酸素の存在形態は、粒界析出酸化物と粉末表面酸化物の２通りの形態があると考えられるが、どちらも保磁力の上昇をもたらす原因と考えられるため、好ましくない。粒界析出酸化物量は原料軟磁性球状粉の準備工程と、扁平加工工程における酸化を抑えることで低くすることができる。また、粉末表面酸化物量は扁平加工工程と熱処理工程における酸化を抑えることで低くすることができる。
【００３１】
透磁率の数値は、シート成型後の透磁率測定によって評価されるが、この値は粉末そのものの特性だけでなく、粉末の充填率や配向状態など、シートの成型条件により左右される。この粉末を用いて、透磁率の虚数部μ’’が０．３〜１のシートを作製した際に、粉末の実数部μ’は、４５以上であることが好ましく、５５以上であることがより好ましく、６０以上であることがさらに好ましい。
【００３２】
また、シート成型後の絶縁性を高めるなどの観点においては、表面処理された粉末が好適となる場合があり、本発明の扁平加工方法で製造された粉末は、熱処理工程中あるいは熱処理工程の前後において、表面処理工程を必要に応じて加えても良い。たとえば、活性ガスを微量に含む雰囲気下で熱処理されてもよい。また、従来から提案されているシアン系カップリング剤に代表される表面処理により、耐食性あるいはゴムへの分散性を改善することも可能である。
【００３３】
また、磁性シートの製造方法も従来提案されている方法で可能である。例えば、トルエンに塩素化ポリエチレンなどを溶解したものに扁平粉末を混合し、これを塗布、乾燥させたものを各種のプレスやロールで圧縮することで製造可能である。
【実施例】
【００３４】
以下、本発明について、実施例によって具体的に説明する。
（扁平粉末の作製）
ガスアトマイズ法あるいはディスクアトマイズ法により所定の成分の粉末を作製し１５０μｍ以下に分級した。ガスアトマイズは、アルミナ製坩堝を溶解に用い、坩堝下の直径５ｍｍのノズルから合金溶湯を出湯し、これに高圧アルゴンを噴霧することで実施した。これを原料粉末としアトライタにより扁平加工した。アトライタは、ＳＵＪ２製の直径４．８ｍｍのボールを使用し、原料粉末と工業エタノールとともに攪拌容器に投入し、羽根の回転数を３００ｒｐｍとして実施した。工業エタノールの添加量は、原料粉末１００質量部に対し、２００〜５００質量部とした。扁平化助剤は、添加しないか、もしくは、原料粉末１００質量部に対し、１〜５質量部とした。扁平加工後に攪拌容器から取り出した扁平粉末と工業エタノールをステンレス製の皿に移し、８０℃で２４時間乾燥させた。このようにして得た扁平粉末を真空中あるいはアルゴン中で、５００〜９００℃で２時間熱処理し、各種の評価に用いた。
【００３５】
（扁平粉末の評価）
得られた扁平粉末の平均粒径、保磁力を評価した。平均粒径はレーザー回折法、真密度はガス置換法で評価した。タップ密度は、約２０ｇの扁平粉末を、容積１００ｃｍ3のシリンダーに充填し、落下高さ１０ｍｍ、タップ回数２００回の時の充填密度で評価した。保磁力は直径６ｍｍ、高さ８ｍｍの樹脂製容器に扁平粉末を充填し、この容器の高さ方向に磁化した場合と、直径方向に磁化した場合の値を測定した。なお、扁平粉末は充填された円柱の高さ方向が厚さ方向となっているため、容器の高さ方向に磁化した場合が扁平粉末の厚さ方向、容器の直径方向に磁化した場合が扁平粉末の長手方向の保磁力となる。印加磁場は１４４ｋＡ／ｍで実施した。
【００３６】
（磁性シートの作製および評価）
トルエンに塩素化ポリエチレンを溶解し、これに得られた扁平粉末を混合、分散した。この分散液をポリエステル樹脂に厚さ１ｍｍ程度に塗布し、常温常湿で乾燥させた。その後、１３０℃，１５ＭＰａの圧力でプレス加工し、磁性シートを得た。磁性シートのサイズは１５０ｍｍ×１５０ｍｍで厚さは１００μｍである。なお、磁性シート中の扁平粉末の体積充填率はいずれも約５０％であった。次に、この磁性シートを、外径７ｍｍ、内径３ｍｍのドーナツ状に切り出し、インピーダンス測定器により、室温で１ＭＨｚにおけるインピーダンス特性を測定し、その結果から透磁率（複素透磁率の実数部および虚数部：μ’およびμ’’）を算出した。さらに、得られた磁性シートの断面を樹脂埋め研磨し、その光学顕微鏡像から、長手方向の長さと厚さとをランダムに５０粉末測定し、この長手方向の長さと厚さの比を平均してアスペクト比とした。以上、本発明を実施例に基づいて説明したが、本発明はこの実施例に特に限定されない。また、比較例は後述の表１に示す条件を適宜異ならせ作製した。表１に評価結果を示す。
【００３７】
【表１】
2019023346.tif 000002
表１に示すように、Ｎｏ．１〜１８は本発明例であり、Ｎｏ．１９〜３２は比較例である。
【００３８】
比較例Ｎｏ．１９，２０は、本発明例と比較して、Ｓｉの添加量が多く、飽和磁化の値が低い。また、保持力の値が高く、透磁率の実数値の値が低い。比較例Ｎｏ．２１は、本発明例と比較して、Ｓｉの添加量が多く、また平均粒径が小さい。結果として、透磁率の実数部の値がやや低い。
【００３９】
比較例Ｎｏ．２２、２３、２６、２７は、本発明例と比較して、飽和磁化の値が低い。また、Ｎｏ．２２は保磁力の値が高い。結果として、比較例Ｎｏ．２２、２３、２６、２７は、透磁率の実数部の値が低い。Ｎｏ．２４は、本発明例と比較して、保磁力の値が低く、透磁率の虚数部の値が高い。比較例Ｎｏ．２５は、Ｃｒの添加量が多く、平均粒径が小さく、飽和磁化の値が低く、かつ保磁力の値が高い。結果として、Ｎｏ．２５は、透磁率の実数部の値が低い。
【００４０】
比較例Ｎｏ．２８、２９は、本発明例と比較して、アスペクト比が低い。また、Ｎｏ．２８は平均粒径が低くなっている。結果として、Ｎｏ．２８，２９は透磁率の実数部の値が低く、虚数部の値が高い。比較例Ｎｏ．３０は、本発明例と比較して、Ｃｒの添加量が多いために透磁率の虚数部の値がやや高い。比較例Ｎｏ．３１は、本発明例と比較して、Ｓｉ、Ｃｒの添加量がともに低く、透磁率の虚数部が３．０と高くなっており、好ましくない。
【００４１】
比較例Ｎｏ．３２は、本発明例と比較して、窒素中で熱処理されていて、保磁力の値が高く、透磁率の実数部の値が低い。これに対して、本発明Ｎｏ．１〜１８はいずれも本発明の条件を満足していることから、シート成形性に優れ、かつ高い透磁率を有する軟磁性扁平粉末を製造することを可能とした。